(57)【要約】【課題】幅広化や長尺化に対応した、搬送性能に優れ、さらに光学欠点のないポリビニルアルコール系フィルムおよびその製造方法を提供する。【解決手段】フィルムの厚さが３０〜７０μｍで、かつ、ステンレス製ロールに対する動摩擦係数が０．０３以下であることを特徴とするポリビニルアルコール系フィルム、ならびに（Ａ）界面活性剤を含み、水分率が６０〜９０重量％のポリビニルアルコール系樹脂水溶液を調製する工程、および（Ｂ）ポリビニルアルコール系樹脂水溶液を用いて、キャスト法により水分率５重量％以下のポリビニルアルコール系フィルムを製造する工程からなり、ポリビニルアルコール系樹脂水溶液中の水分の蒸発速度が１５〜３０重量％／分であることを特徴とするポリビニルアルコール系フィルムの製造方法である。【選択図】なし【特許請求の範囲】
【請求項１】
フィルムの厚さが３０〜７０μｍで、かつ、ステンレス製ロールに対する動摩擦係数が０．０３以下であることを特徴とするポリビニルアルコール系フィルム。
【請求項２】
重量平均分子量１４００００〜２６００００のポリビニルアルコール系樹脂を用いてなることを特徴とする請求項１記載のポリビニルアルコール系フィルム。
【請求項３】
フィルム幅が２ｍ以上であることを特徴とする請求項１または２記載のポリビニルアルコール系フィルム。
【請求項４】
フィルムの長さが４０００ｍ以上であることを特徴とする請求項１、２または３記載のポリビニルアルコール系フィルム。
【請求項５】
表面粗さ（Ｒａ）が０．０５μｍ以下であることを特徴とする請求項１、２、３または４記載のポリビニルアルコール系フィルム。
【請求項６】
（Ａ）界面活性剤を含み、水分率が６０〜９０重量％のポリビニルアルコール系樹脂水溶液を調製する工程、および
（Ｂ）ポリビニルアルコール系樹脂水溶液を用いて、キャスト法により水分率５重量％以下のポリビニルアルコール系フィルムを製造する工程
からなり、ポリビニルアルコール系樹脂水溶液中の水分の蒸発速度が１５〜３０重量％／分であることを特徴とするポリビニルアルコール系フィルムの製造方法。
【請求項７】
ポリビニルアルコール系樹脂水溶液が、窒素を含有する界面活性剤を、ポリビニルアルコール系樹脂に対して０．０１重量％以上含むことを特徴とする請求項６記載のポリビニルアルコール系フィルムの製造方法。
【請求項８】
（Ａ）界面活性剤を含み、水分率が６０〜９０重量％のポリビニルアルコール系樹脂水溶液を調製する工程、および
（Ｂ）ポリビニルアルコール系樹脂水溶液を用いて、キャスト法により水分率５重量％以下のポリビニルアルコール系フィルムを製造する工程
からなり、ポリビニルアルコール系樹脂水溶液中の水分の蒸発速度が１５〜３０重量％／分であることを特徴とする請求項１、２、３、４または５記載のポリビニルアルコール系フィルムの製造方法。
【請求項９】
ポリビニルアルコール系樹脂水溶液が、窒素を含有する界面活性剤を、ポリビニルアルコール系樹脂に対して０．０１重量％以上含むことを特徴とする請求項８記載のポリビニルアルコール系フィルムの製造方法。
【請求項１０】
偏光膜の原反フィルムとして用いることを特徴とする請求項１、２、３、４または５記載のポリビニルアルコール系フィルム。
【請求項１１】
請求項１、２、３、４または５記載のポリビニルアルコール系フィルムからなることを特徴とする偏光膜。
【請求項１２】
請求項１１記載の偏光膜の少なくとも片面に保護膜を設けてなることを特徴とする偏光板。
【発明の詳細な説明】
【技術分野】
【０００１】
本発明は、ポリビニルアルコール系フィルムに関する。さらに詳しくは、本発明は、搬送性能に優れ、さらに光学欠点のないポリビニルアルコール系フィルムおよびその製造方法に関する。
【背景技術】
【０００２】
従来、ポリビニルアルコール系フィルムは、ポリビニルアルコール系樹脂を水などの溶媒に溶解して原液を調製したのち、溶液流延法（キャスティング法）により製膜して、金属加熱ロールなどを使用して乾燥することにより製造される。このようにして得られたポリビニルアルコール系フィルムは、色素の染色性や吸着性に優れたフィルムとして多くの用途に利用されており、その有用な用途の一つに偏光膜があげられる。かかる偏光膜は液晶ディスプレイの基本構成要素として用いられており、近年では高品位で高信頼性の要求される機器へとその使用が拡大されている。
【０００３】
このような中、液晶テレビなどの画面の大型化に伴い、偏光膜のサイズ、ひいてはその原反フィルムであるポリビニルアルコール系フィルムのサイズも大型化している。たとえば、数年前までは１ｍ幅であったポリビニルアルコール系フィルムは、ここ数年で２ｍ幅が主流となり、現在既に３ｍ幅以上の商品も見受けられる。また、数年前までは２０００ｍ巻きだったロールが、今や４０００ｍ巻きへと長尺化している。
【０００４】
このような幅広化、長尺化に伴い、ポリビニルアルコール系フィルムの製造方法も改善されてきた。設備的な改善はもとより、ポリビニルアルコール系樹脂の重合度や結晶化度、あるいはフィルムの水分率を改善し、フィルム自身のハンドリング性を向上させる試みも多い。たとえば、ポリビニルアルコール系フィルムの製膜工程における水分率を規定する方法（たとえば、特許文献１参照）や、巻き取り装置とキャストドラムの速度比を特定し延伸性を改良する方法（たとえば、特許文献２参照）や、ポリビニルアルコール系フィルムと接するロールの静止摩擦係数を規定する方法（たとえば、特許文献３参照）などが提案されている。
【０００５】
しかし、これらの開示技術をもってしても、ロール・ツー・ロールでフィルムを連続搬送するときに、亀裂やしわのために製造が滞ることがあったり、また、ポリビニルアルコール系フィルムを得ることができたとしても、ロールとフィルムとの間のこすれで微細な傷が生じ、偏光膜を製造した時に線状の光学欠点が目立つことがある。特に、搬送性やブロッキング回避のために、製品フィルム表面に剥離粉をふりかけたりする時は、偏光膜の光学欠点が顕著である。ポリビニルアルコール系フィルムの製造においても、また偏光膜の製造においても、通常はロール・ツー・ロールでの連続製造が行なわれており、一旦製造がストップするとライン全体の復旧に多大な労力を必要とする。したがって、生産性や、近年の低コスト化、さらには光学性能を考慮すると、ポリビニルアルコール系フィルムの製造方法には、更なる改良が望まれている。
【０００６】
【特許文献１】特開２００２−２８９３８号公報
【特許文献２】特開２００１−３１５１４１号公報
【特許文献３】特開２００４−１７３２１号公報
【発明の開示】
【発明が解決しようとする課題】
【０００７】
本発明は、幅広化や長尺化に対応した、搬送性能に優れ、光学欠点のないポリビニルアルコール系フィルムおよびその製造方法を提供することを目的とする。
【課題を解決するための手段】
【０００８】
本発明は、フィルムの厚さが３０〜７０μｍで、かつ、ステンレス製ロールに対する動摩擦係数が０．０３以下であることを特徴とするポリビニルアルコール系フィルムに関するものである。
【０００９】
前記ポリビニルアルコール系フィルムにおいて、重量平均分子量１４００００〜２６００００のポリビニルアルコール系樹脂を用いてなることが好ましく、また、フィルム幅が２ｍ以上であることが好ましく、さらに、フィルムの長さが４０００ｍ以上であることが好ましい。
【００１０】
前記ポリビニルアルコール系フィルムにおいて、表面粗さ（Ｒａ）が０．０５μｍ以下であることが好ましい。
【００１１】
また、本発明は、
（Ａ）界面活性剤を含み、水分率が６０〜９０重量％のポリビニルアルコール系樹脂水溶液を調製する工程、および
（Ｂ）ポリビニルアルコール系樹脂水溶液を用いて、キャスト法により水分率５重量％以下のポリビニルアルコール系フィルムを製造する工程
からなり、ポリビニルアルコール系樹脂水溶液中の水分の蒸発速度が１５〜３０重量％／分であるポリビニルアルコール系フィルムの製造方法に関するものである。
【００１２】
前記製造方法において、ポリビニルアルコール系樹脂水溶液が、窒素を含有する界面活性剤を、ポリビニルアルコール系樹脂に対して０．０１重量％以上含むことが好ましい。
【００１３】
さらに、本発明は、前記ポリビニルアルコール系フィルムからなる偏光膜、さらには、偏光膜の少なくとも片面に保護膜を設けてなる偏光板に関するものである。
【発明の効果】
【００１４】
本発明のポリビニルアルコール系フィルムは、表面粗さや動摩擦係数が小さく、すべり性が高いため、搬送性に優れ、光学欠点のないポリビニルアルコール系フィルムであり、偏光膜の原反フィルムとして有効である。
【発明を実施するための最良の形態】
【００１５】
本発明は、フィルムの厚さが３０〜７０μｍで、かつ、ステンレス製ロールに対する動摩擦係数が０．０３以下であるポリビニルアルコール系フィルムである。
【００１６】
ポリビニルアルコール系フィルムに使用されるポリビニルアルコール系樹脂としては、通常、酢酸ビニルを重合したポリ酢酸ビニルをケン化して得られる樹脂が用いられる。しかし、本発明においては、必ずしもこれに限定されるものではなく、酢酸ビニルと、少量の酢酸ビニルと共重合可能な成分との共重合体をケン化して得られる樹脂を用いることもできる。酢酸ビニルと共重合可能な成分としては、たとえば、不飽和カルボン酸や、その塩、エステル、アミドまたはニトリルなど；エチレン、プロピレン、ｎ−ブテン、イソブテンなどの炭素数２〜３０のオレフィン類；ビニルエーテル類；不飽和スルホン酸塩などを用いることができる。
【００１７】
ポリビニルアルコール系樹脂の重量平均分子量は特に限定されないが、好ましくは１２００００〜３０００００、より好ましくは１４００００〜２６００００、さらに好ましくは１６００００〜２０００００である。重量平均分子量が１２００００未満では、ポリビニルアルコール系樹脂を光学フィルムとする場合に充分な光学性能が得られず、３０００００をこえると、フィルムを偏光膜とする場合に延伸が困難となり、工業的な生産が難しく好ましくない。尚、ポリビニルアルコール系樹脂の重量平均分子量は、ＧＰＣ−ＬＡＬＬＳ法により測定される。
【００１８】
また、ポリビニルアルコール系樹脂のケン化度は、好ましくは９７〜１００モル％、より好ましくは９８〜１００モル％、さらに好ましくは９９〜１００モル％である。ケン化度が９７モル％未満では、ポリビニルアルコール系樹脂を光学フィルムとする場合に充分な光学性能が得られず好ましくない。
【００１９】
本発明のポリビニルアルコール系フィルムを製造する方法は特に限定されず、たとえば、下記の本発明のポリビニルアルコール系フィルムの製造方法などにより製造することができる。
【００２０】
本発明のポリビニルアルコール系フィルムの製造方法は、
（Ａ）界面活性剤を含み、水分率が６０〜９０重量％のポリビニルアルコール系樹脂水溶液を調製する工程、および
（Ｂ）ポリビニルアルコール系樹脂水溶液を用いて、キャスト法により水分率５重量％以下のポリビニルアルコール系フィルムを製造する工程
からなり、ポリビニルアルコール系樹脂水溶液中の水分の蒸発速度が１５〜３０重量％／分であることを特徴とする。
【００２１】
本発明の製造方法においては、ポリビニルアルコール系樹脂水溶液に、フィルムのすべり性を向上させるために界面活性剤を含有させる。界面活性剤としては、通常用いられるノニオン性、アニオン性またはカチオン性の界面活性剤が使用できる。本発明で用いる界面活性剤は、窒素を含有する界面活性剤であることが好ましい。また、本発明で用いる界面活性剤は、ノニオン性の界面活性剤であることが好ましい。製膜後のフィルムの表層部に局在化させやすい点で、特に窒素を含有するノニオン性界面活性剤を使用することが好ましい。乾燥工程における界面活性剤のフィルム表面への移行機構に関しては明らかではないが、水分がポリビニルアルコール系フィルムの表面に移行するに従い、水との親和性の高い界面活性剤も表面に移行するためと推測される。
【００２２】
窒素を含有するノニオン性界面活性剤としては、
式（１）：
Ｒ1ＣＯＮＨ−Ｒ2−ＯＨ          （１）
で表わされる高級脂肪酸モノアルカノールアミド、
式（２）：
Ｒ1ＣＯＮ−（Ｒ2−ＯＨ）2          （２）
で表わされる高級脂肪酸ジアルカノールアミド、
式（３）：
Ｒ1ＣＯＮＨ2          （３）
で表わされる高級脂肪酸アミド、
式（４）：
Ｒ1ＮＨ（Ｃ2Ｈ4Ｏ）xＨ          （４）
または式（５）：
Ｈ（Ｃ2Ｈ4Ｏ）yＮ（Ｒ1）（Ｃ2Ｈ4Ｏ）xＨ          （５）
で表わされるポリオキシエチレンアルキルアミンなどがあげられる。また、そのほかに、ポリオキシエチレン高級脂肪酸アミド、アミンオキシドなどを用いることもできる。
【００２３】
式（１）〜（５）において、Ｒ1は炭素数が６〜２２、好ましくは８〜１８のアルキル基またはアルケニル基である。アルキル基またはアルケニル基の炭素数が６未満では界面活性剤の疎水性が不足する傾向があり、炭素数が２２をこえると界面活性剤の親水性が不足する傾向がある。Ｒ2は、−Ｃ2Ｈ4−、−Ｃ3Ｈ6−または−Ｃ4Ｈ8−のいずれかである。これらのアルキレン基以外では、界面活性剤の親水性が不足する傾向がある。また、ｘおよびｙは、１〜２０の整数であり、ｘ及びｙは互いに同一でも異なっていてもよい。ｘまたはｙの少なくとも一方が２１以上の整数である場合には、ポリビニルアルコール系樹脂水溶液と界面活性剤との相溶性に劣る傾向がある。
【００２４】
このような界面活性剤を用いる場合、Ｒ1で表わされるアルキル基は、１種類のアルキル基であってもよく、また、やし油、パーム油、パーム核油、牛脂などに由来するアルキル基のように、炭素数の異なるアルキル基が混在するものであってもよい。
【００２５】
高級脂肪酸アルカノールアミドの具体例としては、たとえば、カプロン酸モノまたはジエタノールアミド、カプロン酸モノまたはジプロパノールアミド、カプロン酸モノまたはジブタノールアミド、カプリル酸モノまたはジエタノールアミド、カプリル酸モノまたはジプロパノールアミド、カプリル酸モノまたはジブタノールアミド、カプリン酸モノまたはジエタノールアミド、カプリン酸モノまたはジプロパノールアミド、カプリン酸モノまたはジブタノールアミド、ラウリン酸モノまたはジエタノールアミド、ラウリン酸モノまたはジプロパノールアミド、ラウリン酸モノまたはジブタノールアミド、パルミチン酸モノまたはジエタノールアミド、パルミチン酸モノまたはジプロパノールアミド、パルミチン酸モノまたはジブタノールアミド、ステアリン酸モノまたはジエタノールアミド、ステアリン酸モノまたはジプロパノールアミド、ステアリン酸モノまたはジブタノールアミド、オレイン酸モノまたはジエタノールアミド、オレイン酸モノまたはジプロパノールアミド、オレイン酸モノまたはジブタノールアミド、やし油脂肪酸モノまたはジエタノールアミド、やし油脂肪酸モノまたはジプロパノールアミド、やし油脂肪酸モノまたはジブタノールアミドなどがあげられる。これらの中では、ラウリン酸ジエタノールアミドおよびやし油脂肪酸ジエタノールアミドが、好適に使用される。
【００２６】
高級脂肪酸アミドの具体例としては、たとえば、カプロン酸アミド、カプリル酸アミド、カプリン酸アミド、ラウリン酸アミド、パルミチン酸アミド、ステアリン酸アミド、オレイン酸アミドなどがあげられる。これらの中では、パルミチン酸アミド、ステアリン酸アミドが有利に使用される。
【００２７】
ポリオキシエチレンアルキルアミンの具体例としては、たとえば、ポリオキシエチレンヘキシルアミン、ポリオキシエチレンヘプチルアミン、ポリオキシエチレンオクチルアミン、ポリオキシエチレンノニルアミン、ポリオキシエチレンデシルアミン、ポリオキシエチレンドデシルアミン、ポリオキシエチレンテトラデシルアミン、ポリオキシエチレンヘキサデシルアミン、ポリオキシエチレンオクタデシルアミン、ポリオキシエチレンオレイルアミン、ポリオキシエチレンエイコシルアミンなどがあげられる。これらの中では、ポリオキシエチレンドデシルアミンが有利に使用される。
【００２８】
ポリオキシエチレン高級脂肪酸アミドの具体例としては、たとえば、ポリオキシエチレンカプロン酸アミド、ポリオキシエチレンカプリル酸アミド、ポリオキシエチレンカプリン酸アミド、ポリオキシエチレンラウリン酸アミド、ポリオキシエチレンパルミチン酸アミド、ポリオキシエチレンステアリン酸アミド、ポリオキシエチレンオレイン酸アミドなどがあげられる。これらの中では、ポリオキシエチレンラウリン酸アミド、ポリオキシエチレンステアリン酸アミドが有利に使用される。
【００２９】
アミンオキシドの具体例としては、たとえば、ジメチルラウリルアミンオキシド、ジメチルステアリルアミンオキシド、ジヒドロキシエチルラウリルアミンオキシドなどがあげられる。これらの中では、ジメチルラウリルアミンオキシドが有利に使用される。
【００３０】
前記の窒素を含有する界面活性剤の中でも、特にポリオキシエチレンアルキルアミン、高級脂肪酸アミドなどが、ポリビニルアルコール系樹脂水溶液と界面活性剤との相溶性の点でより好ましく用いられる。
【００３１】
ポリビニルアルコール系樹脂水溶液への界面活性剤の添加量は、ポリビニルアルコール系樹脂に対して、０．０１重量％以上であることが好ましく、より好ましくは０．０１〜３重量％、更に好ましくは０．０３〜２重量％、特に好ましくは０．０５〜１重量％である。添加量が０．０１重量％未満では、製造されるフィルムの表面近傍の界面活性剤量が不足し本発明の効果に乏しい。逆に、添加量が３重量％をこえるとフィルム表面外観が不良となり好ましくない。
【００３２】
工程（Ａ）において、ポリビニルアルコール系樹脂水溶液の調製方法は特に限定されず、ポリビニルアルコール系樹脂の含水率を調整して得られるポリビニルアルコール系樹脂ウェットケーキを水に溶解する方法などにより調製される。多軸押出機を用いて調製してもよく、また、上下循環流発生型撹拌翼を備えた溶解缶において、缶中に水蒸気を吹き込んで含水ポリビニルアルコール系樹脂ウェットケーキを溶解させて調製することもできる。
【００３３】
ポリビニルアルコール系樹脂水溶液には、ポリビニルアルコール系樹脂および前記界面活性剤以外に、必要に応じて、グリセリン、ジグリセリン、トリグリセリン、エチレングリコール、トリエチレングリコール、ポリエチレングリコールなどの一般的に使用される可塑剤を含有させることが、機械特性や生産性の点より好ましい。可塑剤の添加量は、ポリビニルアルコール系樹脂に対して、好ましくは３０重量％以下、より好ましくは３〜２５重量％、さらに好ましくは５〜２０重量％である。添加量が３０重量％をこえると製造されるフィルムの強度が劣り好ましくない。
【００３４】
このようにして得られるポリビニルアルコール系樹脂水溶液の水分率（後述する水分率ａ）は、６０〜９０重量％（樹脂濃度４０〜１０重量％）、好ましくは６５〜８５％（樹脂濃度３５〜１５重量％）、特に好ましくは７０〜８０％（樹脂濃度３０〜２０重量％）である。水分率が６０重量％未満では、水溶液の粘度が高くなりすぎて均一な溶解が困難である。逆に、水分率が９０重量％をこえると、水分の蒸発に多大な時間を要し、生産性に劣る。
【００３５】
ポリビニルアルコール系樹脂水溶液には、乾燥工程における水分の蒸発速度を制御するために、水１００重量部に対し３０重量部以下の範囲で、少量の補助溶剤を含ませてもよい。補助溶剤としては、水溶性の溶剤が好ましく、メタノール、エタノール、エチレングリコール、プロピレングリコール、ジエチレングリコール、トリエチレングリコール、テトラエチレングリコール、トリメチロールプロパン、ジメチルスルホキシド、Ｎ−メチルピロリドン、エチレンジアミン、ジエチレントリアミン、およびこれらの混合物などを用いることができる。
【００３６】
次に、工程（Ａ）において調製されたポリビニルアルコール系樹脂水溶液は、通常、脱泡処理される。脱泡方法としては、静置脱泡や多軸押出機による脱泡などの方法があげられる。多軸押出機としては、ベントを有した多軸押出機であれば、特に限定されないが、通常はベントを有した２軸押出機が用いられる。
【００３７】
脱泡処理ののち、ポリビニルアルコール系樹脂水溶液は一定量ずつＴ型スリットダイに導入される。その後、スリットダイから吐出されたポリビニルアルコール系樹脂水溶液は、ドラム型ロール又はエンドレスベルトに流延されて、キャスト法により製膜されたフィルムは、乾燥されて、水分率が５重量％以下のフィルムとなる（工程（Ｂ））。
【００３８】
ここで、ポリビニルアルコール系樹脂水溶液の流延に際しては、一般に、ドラム型ロール又はエンドレスベルトが用いられるが、幅広化や長尺化、膜厚の均一性などの点からドラム型ロールを用いることが好ましい。
【００３９】
本発明の製造方法において、ポリビニルアルコール系樹脂水溶液中の水分の蒸発速度は、１５〜３０重量％／分となるように調整される。ここで、蒸発速度とは、工程（Ａ）で調製したポリビニルアルコール系樹脂水溶液の水分率をａ（重量％）、乾燥後のフィルムの水分率をｂ（重量％）、ポリビニルアルコール系樹脂水溶液がドラム型ロールに吐出されてから、フィルムの乾燥が終了するまでの時間をＴ（分）とした場合に、下式で表わされる値（重量％／分）である。
蒸発速度＝（ａ−ｂ）／Ｔ
【００４０】
蒸発速度は、１５〜３０重量％／分であり、好ましくは１８〜２７重量％／分、より好ましくは、２０〜２５重量％／分である。蒸発速度が速いほど、界面活性剤がフィルム中に拡散かつ残存することなく、効果的にフィルムの表面近傍に移行するものと思われる。蒸発速度が１５重量％／分未満の場合は、界面活性剤のフィルム表面への移行が充分ではなく、すべり性の改良効果が充分ではない。逆に、蒸発速度が３０重量％／分をこえる場合は、界面活性剤のブリードアウトが生じ、フィルムの表面平滑性が低下したり、白化などのフィルム外観の低下が生じる。界面活性剤がフィルムの表面近傍に充分移行した場合には、フィルム表面と、フィルムや偏光膜の製造する際の各工程で用いられる主としてステンレス鋼（以下、ＳＵＳという）製の金属ロールとのすべり性がよくなり、金属ロールとの接触によるフィルム表面の傷付きもなくなる。
【００４１】
乾燥終了後のポリビニルアルコール系フィルムの水分率ｂは、５重量％以下であり、好ましくは４重量％以下、より好ましくは３重量％以下である。また、水分率ｂの下限値としては、０．５重量％以上であることが好ましい。水分率が５重量％をこえると、乾燥不充分なため、しわなどが入りやすくなる傾向がある。
【００４２】
なお、本発明において、乾燥終了後のポリビニルアルコール系フィルムの水分率ｂは次のようにして測定される。即ち、試料フィルムとして１５ｃｍ×１５ｃｍのフィルムを準備し、試料フィルムの重量（減圧乾燥前）を測定する。尚、試料フィルムの厚さは、３０〜７０μｍであれば特に限定されない。次に、試料フィルムを真空乾燥機（真空度：１０ｍｍＨｇ以下）中で８３℃にて２０分間減圧乾燥を行い、減圧乾燥後の試料フィルムの重量を測定する。得られた減圧乾燥前後の試料フィルムの重量から、下式により、水分率ｂを算出する。
水分率ｂ（％）＝｛（減圧乾燥前のフィルム重量）−（減圧乾燥後のフィルム重量）｝×１００／（減圧乾燥前のフィルム重量）
【００４３】
蒸発速度は、製膜工程および乾燥工程において調整される。製膜工程における蒸発速度は、主としてドラム型ロールの表面温度と、ポリビニルアルコール系樹脂水溶液とドラム型ロールとの接触時間で決定されるが、熱風の吹きつけなどで蒸発を加速させてもよい。ドラム型ロールの表面温度は、好ましくは７０〜１００℃、より好ましくは８０〜９５℃、さらに好ましくは８５〜９５℃である。７０℃未満では生産性に劣り、１００℃をこえるとポリビニルアルコール系樹脂フィルム中に気泡が発生する。接触時間は、好ましくは３０〜２４０秒、より好ましくは４０〜１８０秒、さらに好ましくは５０〜１２０秒である。接触時間が３０秒未満では、乾燥工程においてしわが入りやすくなり、２４０秒をこえると生産性に劣り好ましくない。
【００４４】
製膜後に行なわれる乾燥の手法に関しては、特に限定されず、複数の熱ロールを用いる方法やフローティング型ドライヤーにて行なう方法などがあげられる。乾燥温度および乾燥時間は、水分の蒸発速度が１５〜３０重量％／分となる限り、特に限定されないが、乾燥温度は５０〜１５０℃の範囲であることが好ましい。
【００４５】
本発明においては、得られたポリビニルアルコール系フィルムのステンレス製ロールに対する動摩擦係数μは、０．０３以下であり、好ましくは０．０１〜０．０３、特に好ましくは０．０２〜．０３である。本発明において、フィルムのステンレス製ロールに対する動摩擦係数μとは、幅４０ｍｍ、直径８０ｍｍ、重さ２．０ｋｇ、表面粗さ（Ｒａ）が０．０５μｍのＳＵＳ３０４製の試験ロールを、フィルム上で速度１００ｍｍ／分で転がした際の駆動力Ｆ（ｋｇｆ）から下式により算出される転がり摩擦係数である。
μ＝Ｆ／２．０
【００４６】
動摩擦係数μが０．０３以下であれば、フィルムがロール・ツー・ロールでＳＵＳ製ロール間を搬送される際に、亀裂やしわを生じることなく、生産性よく搬送され、さらに光学欠点のないポリビニルアルコール系フィルムを得ることができる。
【００４７】
なお、本発明において、表面粗さ（Ｒａ）とは、ＪＩＳ  Ｂ０６０１に準拠した算術平均粗さであり、試験ロールの表面粗さ（Ｒａ）０．０５μｍは、一般的な光学フィルムの搬送や巻き取りに使われるロールの値である。
【００４８】
また、本発明のポリビニルアルコール系フィルムは、表面粗さ（Ｒａ）が、０．０５μｍ以下であることが好ましく、更には０．０３μｍ以下であることが好ましく、特には０．０１〜０．０２μｍが好ましい。表面粗さ（Ｒａ）が０．０５μｍをこえるとフィルム表面で光散乱が生じ好ましくない。
【００４９】
本発明のポリビニルアルコール系フィルムの全光線透過率は、９０％以上であることが好ましく、９１％以上であることがより好ましい。尚、全光線透過率の上限は、９５％である。
【００５０】
本発明のポリビニルアルコール系フィルムの引張強度は、７０Ｎ／ｍｍ2以上であることが好ましく、７５Ｎ／ｍｍ2以上であることがより好ましい。また、引張強度の上限は、１１５Ｎ／ｍｍ2以下が好ましく、１１０Ｎ／ｍｍ2以下がより好ましい。尚、本発明における引張強度とは、２０℃６５％ＲＨ環境下で２４時間調湿した試験片に対し、同環境下においては引張強度１０００ｍｍ／ｍｉｎで引張強度を行うことにより得られる引張強度である。
【００５１】
本発明のポリビニルアルコール系フィルムの完溶温度は、６５℃以上であることが好ましく、より好ましくは６５〜９０℃、更に好ましくは７１〜８０℃である。尚、本発明における完溶温度とは、２Ｌビーカーに２０００ｍｌの水を入れ、３０℃に昇温した後、２ｃｍ×２ｃｍのフィルム片を投入し撹拌しながら３℃／分の速度で水温を上昇させた際の、フィルムが完全に溶解する温度である。
【００５２】
さらに本発明のポリビニルアルコール系フィルムは、その厚さが３０〜７０μｍであり、好ましくは３５〜５５μｍ、特に好ましくは４０〜５０μｍである。厚さが３０μｍ未満では偏光膜とする場合の延伸が難しい上に充分な偏光性能も得られず、７０μｍをこえると、かかるフィルムを用いて偏光フィルムを製造し、該フィルムを液晶パネルに貼合した際に、経時的に白抜けを生じ易くなりパネルの表示品位が低下するなどの不都合が生じやすくなる。
【００５３】
本発明のポリビニルアルコール系フィルムにおいて、その幅、長さは任意であるが、近年の幅広長尺化を鑑みると、幅は２ｍ以上であることが好ましく、更に好ましくは２．５ｍ以上、特に好ましくは３ｍ以上であり、長さは１０００ｍ以上であることが好ましく、更に好ましくは２０００ｍ以上、特に好ましくは３０００ｍ以上であり、偏光膜の生産性の点で特に好ましくは４０００ｍ以上であり、さらに好ましくは４０００〜１５０００ｍである。幅が２ｍ未満または長さが１０００ｍ未満では、偏光膜の生産性に劣る。
【００５４】
本発明のポリビニルアルコール系フィルムは、光学フィルムとして充分な平滑性および外観を有しており、光学用、特に偏光膜の製造に、原反フィルムとして好ましく用いられる。偏光膜の製造に用いられるポリビニルアルコール系フィルムの膜厚は、上記の如く３０〜７０μｍであり、好ましくは３５〜５５μｍ、特に好ましくは４０〜５０μｍである。
【００５５】
本発明の偏光膜は、上記のポリビニルアルコール系フィルムを用いて、通常の染色、延伸、ホウ酸架橋および熱処理などの工程を経て製造される。偏光膜の製造方法としては、ポリビニルアルコール系フィルムを延伸してヨウ素または二色性染料の溶液に浸漬し染色したのち、ホウ素化合物処理する方法、延伸と染色を同時に行なったのち、ホウ素化合物処理する方法、ヨウ素または二色性染料により染色して延伸したのち、ホウ素化合物処理する方法、染色したのち、ホウ素化合物の溶液中で延伸する方法などがあり、適宜選択して用いることができる。このように、ポリビニルアルコール系フィルム（未延伸フィルム）は、延伸と染色、さらにホウ素化合物処理を別々に行なっても同時に行なってもよいが、染色工程、ホウ素化合物処理工程の少なくとも一方の工程中に一軸延伸を実施することが、生産性の点より望ましい。
【００５６】
延伸は一軸方向に３〜１０倍、好ましくは３．５〜６倍延伸することが望ましい。この際、延伸方向の直角方向にも若干の延伸（幅方向の収縮を防止する程度、またはそれ以上の延伸）を行なっても差し支えない。延伸時の温度は、４０〜１７０℃から選ぶのが望ましい。さらに、延伸倍率は最終的に前記範囲に設定されればよく、延伸操作は一段階のみならず、製造工程の任意の範囲の段階に実施すればよい。
【００５７】
フィルムへの染色は、フィルムにヨウ素または二色性染料を含有する液体を接触させることによって行なわれる。通常は、ヨウ素−ヨウ化カリウムの水溶液が用いられ、ヨウ素の濃度は０．１〜２０ｇ／Ｌ、ヨウ化カリウムの濃度は１０〜７０ｇ／Ｌ、ヨウ化カリウム／ヨウ素の重量比は１０〜１００とすることが好ましい。染色時間は３０〜５００秒程度が実用的である。処理浴の温度は５〜６０℃が好ましい。水溶液には、水溶媒以外に水と相溶性のある有機溶媒を少量含有させても差し支えない。接触手段としては浸漬、塗布、噴霧などの任意の手段が適用できる。
【００５８】
染色処理されたフィルムは、ついでホウ素化合物によって処理される。ホウ素化合物としてはホウ酸、ホウ砂が実用的である。ホウ素化合物は水溶液または水−有機溶媒混合液の形で濃度０．３〜２モル／Ｌ程度で用いられることが好ましく、液中には少量のヨウ化カリウムを共存させるのが実用上望ましい。処理法は浸漬法が望ましいが、もちろん塗布法、噴霧法も実施可能である。処理時の温度は４０〜７０℃程度が好ましく、処理時間は２〜２０分程度が好ましく、また必要に応じて処理中に延伸操作を行なってもよい。
【００５９】
このようにして得られる本発明の偏光膜の偏光度は、好ましくは９８〜９９．９％、より好ましくは９９〜９９．９％である。偏光度が９８％未満では、液晶表示のコントラストが低下することとなり好ましくない。
【００６０】
また、本発明の偏光膜の単体透過率は、好ましくは４３％以上である。４３％未満では液晶ディスプレイの高輝度化を達成できなくなる傾向がある。尚、偏光膜の単体透過率の上限は、４６％である。
【００６１】
本発明の偏光膜は、その片面または両面に光学的に等方性の高分子フィルムまたはシートを保護膜として積層接着して、偏光板として用いることもできる。保護膜としては、たとえば、セルローストリアセテート、セルロースジアセテート、ポリカーボネート、ポリメチルメタクリレート、ポリスチレン、ポリエーテルスルホン、ポリアリーレンエステル、ポリ−４−メチルペンテン、ポリフェニレンオキサイド、シクロ系ないしノルボルネン系ポリオレフィンなどのフィルムまたはシートがあげられる。
【００６２】
また、偏光膜には、薄膜化を目的として、前記保護膜の代わりに、その片面または両面にウレタン系樹脂、アクリル系樹脂、ウレア樹脂などの硬化性樹脂を塗布し、積層させることもできる。
【００６３】
偏光膜（少なくとも片面に保護膜あるいは硬化性樹脂を積層させたものを含む）は、その一方の表面に、必要に応じて透明な感圧性接着剤層が通常知られている方法で形成されて、実用に供される場合もある。感圧性接着剤層としては、たとえば、アクリル酸ブチル、アクリル酸エチル、アクリル酸メチル、アクリル酸２−エチルヘキシルなどのアクリル酸エステルと、たとえばアクリル酸、マレイン酸、イタコン酸、メタクリル酸、クロトン酸などのα−モノオレフィンカルボン酸との共重合物（アクリルニトリル、酢酸ビニル、スチロールのようなビニル単量体を添加したものも含む）を主体とするものが、偏光フィルムの偏光特性を阻害することがないので特に好ましいが、これに限定されることなく、透明性を有する感圧性接着剤であれば使用可能で、たとえば、ポリビニルエーテル系、ゴム系などでもよい。
【００６４】
また、さらに偏光膜（前記感圧性接着剤が設けられたもの）の片面（前記感圧性接着剤が設けられていない面）に各種機能層を設けることも可能である。機能層としては、たとえば、アンチグレア層、ハードコート層、アンチリフレクション層、ハーフリフレクション層、反射層、蓄光層、拡散層、エレクトロルミネッセンス層、視野角拡大層、輝度向上層などがあげられる。さらに、各種２種以上の組み合わせをすることも可能で、たとえば、アンチグレア層とアンチリフレクション層、蓄光層と反射層、蓄光層とハーフリフレクション層、蓄光層と光拡散層、蓄光層とエレクトロルミネッセンス層、ハーフリフレクション層とエレクトロルミネッセンス層などの組み合わせがあげられる。ただし、これらに限定されることはない。
【００６５】
本発明の偏光膜は、電子卓上計算機、電子時計、ワープロ、パソコン、携帯情報端末機、自動車や機械類の計器類などの液晶表示装置、サングラス、防目メガネ、立体メガネ、表示素子（ＣＲＴ、ＬＣＤなど）用反射低減層、医療機器、建築材料、玩具などに好ましく用いられる。
【実施例】
【００６６】
以下、本発明の実施の携帯を実施例に基づいて詳細に説明するが、本発明はこれらの実施例に限定されるものではない。
【００６７】
実施例中、ポリビニルアルコール系樹脂の重量平均分子量、ポリビニルアルコール系フィルムとステンレス製ロールとの間の動摩擦係数およびポリビニルアルコール系フィルムの表面粗さＲａは、次の方法により求めた。
【００６８】
（１）重量平均分子量
ＧＰＣ−ＬＡＬＬＳ法により、以下の条件で重量平均分子量を測定する。
【００６９】
１）ＧＰＣ
装置：Ｗａｔｅｒｓ製２４４型ゲル浸透クロマトグラフ
カラム：東ソー（株）製ＴＳＫ−ｇｅｌ−ＧＭＰＷXL（内径８ｍｍ、長さ３０ｃｍ、２本）
溶媒：０．１Ｍ−トリス緩衝液（ｐＨ７．９）
流速：０．５ｍｌ／分
温度：２３℃
試料濃度：０．０４０％
ろ過：東ソー（株）製０．４５μｍマイショリディスクＷ−２５−５
注入量：０．２ｍｌ
検出感度（示差屈折率検出器）：４倍
【００７０】
２）ＬＡＬＬＳ
装置：Ｃｈｒｏｍａｔｒｉｘ製ＫＭＸ−６型低角度レーザー光散乱光度計
温度：２３℃
波長：６３３ｎｍ
第２ビリアル係数×濃度：０ｍｏｌ／ｇ
屈折率濃度変化（ｄｎ／ｄｃ）：０．１５９ｍｌ／ｇ
フィルター：ＭＩＬＬＩＰＯＲＥ製０．４５μｍフィルターＨＡＷＰ０１３００
ゲイン：８００ｍＶ
【００７１】
（２）動摩擦係数
幅４０ｍｍ、長さ１００ｍｍの短冊状試験片を、２３℃、５０％ＲＨの環境下に１日間放置した後、平坦な常盤上に設置し、同環境下にて、該試験片上で、幅４０ｍｍ、直径８０ｍｍ、重さ２．０ｋｇ、表面粗さＲａが０．０５μｍのＳＵＳ３０４製ロールを速度１００ｍｍ／分で距離７０ｍｍ転がす。その際の駆動力Ｆ（ｋｇｆ）を島津製作所（株）製オートグラフＡＧＳ−Ｈで測定し、下式に従って動摩擦係数μを求める。
μ＝Ｆ／２．０
【００７２】
（３）表面粗さ（Ｒａ）
（株）キーエンス製レーザーフォーカス顕微鏡ＶＫ−８５００を用いて測定する。測定条件は下記の通りである。
測定長：０．３ｍｍ、対物レンズ：５０倍、カットオフ：０．８μｍ、スムージング：なし
【００７３】
実施例１
（ポリビニルアルコール系フィルムの製造）
５００Ｌのタンクに１８℃の水２００ｋｇを入れ、撹拌しながら、重量平均分子量１４２０００、ケン化度９９．８モル％のポリビニルアルコール系樹脂４０ｋｇを加え、１５分間撹拌を続けた。その後一旦水を抜いたのち、さらに水２００ｋｇを加え、１５分間撹拌した。得られたスラリーを脱水し、水分率４０重量％のポリビニルアルコール系樹脂ウェットケーキを得た。
【００７４】
得られたポリビニルアルコール系樹脂ウェットケーキ６７ｋｇを溶解缶に入れ、可塑剤としてグリセリン４．２ｋｇ、界面活性剤としてポリオキシエチレンアルキルアミン（式（５）において、Ｒ1はＣ12Ｈ25、ｘとｙは１である）２８ｇおよび水１０ｋｇを加え、缶底から水蒸気を吹き込んだ。内部樹脂温度が５０℃になった時点で撹拌（回転数：５ｒｐｍ）を行ない、内部樹脂温度が１００℃になった時点で系内を加圧した。１５０℃まで昇温したのち、水蒸気の吹き込みを停止し（水蒸気の吹き込み量は合計９０ｋｇ）、３０分間撹拌（回転数：２０ｒｐｍ）を行なった。均一に溶解させたのち、水分率７４重量％のポリビニルアルコール系樹脂水溶液を得た。
【００７５】
次に、得られたポリビニルアルコール系樹脂水溶液（液温１４７℃）を、２軸押出機で脱泡したのち、Ｔ型スリットダイ（ストレートマニホールドダイ）よりドラム型ロールに吐出し（液温９５℃）、流延して製膜した。流延製膜の条件は下記の通りとした。
【００７６】
ドラム型ロール
直径：３２００ｍｍ、幅：４０００ｍｍ、回転速度：１０ｍ／分、表面温度：９５℃、接触時間：５４秒
得られたキャスト直後の膜の水分率は２０重量％であった。連続して、この膜を両面から温風を吹き付けるフローティングドライヤー（長さ１８．５ｍ）により、１００℃で１１１秒間乾燥させた。得られたポリビニルアルコール系フィルム（幅３０００ｍｍ、厚さ５０μｍ、長さ４０００ｍ）の水分率は４重量％であり、吐出から乾燥終了までの時間は１６５秒であった（水分蒸発速度２５重量％／分）。
【００７７】
得られたフィルムの動摩擦係数は０．０２１であり、表面粗さ（Ｒａ）は０．０３μｍであった。
【００７８】
（偏光膜の製造）
得られたポリビニルアルコール系フィルムを、ヨウ素０．２ｇ／Ｌ、ヨウ化カリウム１５ｇ／Ｌよりなる水溶液中に３０℃にて２４０秒浸漬し、ついでホウ酸６０ｇ／Ｌ、ヨウ化カリウム３０ｇ／Ｌの組成の水溶液（５５℃）に浸漬するとともに、同時に４倍に一軸延伸しつつ５分間にわたってホウ酸処理を行なった。その後、乾燥して偏光膜を得た。得られた偏光膜の光学欠点を下記の通り評価した。結果を表２に示す。
【００７９】
（光学欠点）
偏光膜表面の光学的な線状欠点を、表面照度１４０００ルックスのライトボックスを用いて観察し、以下の基準で評価した。
○・・・欠点なし
×・・・欠点あり
【００８０】
実施例２〜５
表１に示される条件以外は実施例１と同様にして、ポリビニルアルコール系フィルムを得た。得られたフィルムの動摩擦係数および表面粗さを表２に示す。
【００８１】
また、実施例１と同様にして偏光膜を得、実施例１と同様に評価した。結果を表２に示す。
【００８２】
実施例６
重量平均分子量１７５０００のポリビニルアルコール系樹脂を用いる以外は実施例１と同様にして、ポリビニルアルコール系フィルムを得た。得られたフィルムの動摩擦係数および表面粗さを表２に示す。
【００８３】
また、実施例１と同様にして偏光膜を得、実施例１と同様に評価した。結果を表２に示す。
【００８４】
比較例１〜２
表１に示される条件以外は実施例１と同様にして、ポリビニルアルコール系フィルムを得た。得られたフィルムの動摩擦係数および表面粗さを表２に示す。
【００８５】
また、実施例１と同様にして偏光膜を得、実施例１と同様に評価した。結果を表２に示す。
【００８６】
比較例３
表１に示される条件以外は実施例１と同様にして、ポリビニルアルコール系フィルムを得た。しかし、フィルム表面に界面活性剤が析出しており、またフィルム外観が白化しており、評価に値するフィルムが得られなかった。
【００８７】
【表１】
2006188661.tif 000002
【００８８】
【表２】
2006188661.tif 000003
【産業上の利用可能性】
【００８９】
本発明により、搬送性能に優れ、さらに光学欠点のないポリビニルアルコール系フィルムを得ることができる。また、本発明のポリビニルアルコール系フィルムは、光学欠点のないポリビニルアルコール系フィルムであり、偏光膜の原反フィルムとして有用に活用できる。